FR 2174860 A1 19731019 FR 7306525 A 19730223 La présente invention a pour objet une lame d'armure constituée de la lame proprement dite de part et d'autre de laquelle sont fixés des renforts connus, en soi. Les renforts de lame d'armure sont toujours fixés à la lame par rivetage. Cette façon de procéder présente divers inconvénients bien connus inhérents aux opérations de rivetage. L'invention a pour but de remédier à ces inconvénients et de procurer des lames d'armure de qualité au moins égale à celle des lames auxquelles les renforts sont fixés par rivetage et dont le coût de fabrication est nettement moindre que celui de ces dernières. A cet effet, suivant l'invention, les renforts sont soudés sur la lame. Suivant un mode de réalisation avantageux de l'invention, la lame est en acier au nickel du type suivant C - 0,75 % Mn - 0,65 à 0,7 % Si - 0,35 % S et P - 0,04 % Ni - 2 à 2,6 % Suivant une forme de réalisation particulièrement avantageuse de l'invention, les renforts sont en acier étiré du type suivant C - 0,15 % Mn - 0,60 % Si - 0,35 % S et P - 0,05 % L'invention a également pour objet un procédé de fabrication de lame d'armure dont les renforts sont soudés. Suivant l'invention, ce procédé consiste à pré-chauffer la lame et les renforts susdits, à souder les -renforts à la lame et à faire subir ensuite au moins un recuit à la lame et aux renforts au moins aux endroits où les soudures ont été effectuées. Avantageusement, suivant l'invention, on fait subir à la lame et aux renforts soudés deux recuits. Suivant l'invention, les deux recuits sont effectués à un intervalle de l'ordre de 2 à 5 secondes. D'autres détails et particularités de l'invention ressortiront de la description des dessins annexés au présent mémoire et qui représentent, à titre d'exemple non limitatif, une lame d'armure suivant l'invention obtenue par le procédé précité. La figure 1 est une vue en élévation, avec brisure partielle, d'une lame d'armure suivant l'invention. La figure 2 est une vue en coupe suivant la ligne II-II de la figure 1. Dans les différentes figures, les mêmes notations de référence désignent des éléments identiques. La lame d'armure 1, suivant l'invention et montrée aux dessins, est garnie de deux renforts 2 soudés, par points, en 3, de part et d'autre de la lame. L'acier utilisé pour la lame 1 est avantageusement soit un acier au nickel du type suivant C - 0,75 % Mn - 0,65 à 0,7 % Si - 0,35% S et P - 0,04 % Ni - 2 à 2,6 % soit-un acier au chrome du type suivant C - 0,75 % Mn - 0,60 % Cr - 0, 4 % Si - 0,30 % S et P - 0,04 % Les renforts 2 sont constitués avantageusement par un acier étiré du type suivant C - 0,15 % f Mn - 0,60 % Si - 0,35 % S et P - 0,05 % Le procédé suivant l'invention consiste, pour souder les renforts 2 à la lame 1, à préchauffer ces derniers, à souder, par points, les renforts 2 à la lame 1. Après ces deux opération et pour supprimer la zone fragile autour des points de soudure, cn fait subir à la lame et aux renforts 2 fixés à cette dernière, au moins aux endroits où les soudures ont été réalisées, deux recuit, à une température comprise entre 800 et 9000 C, ces deux recuits étant effectués à un intervalle de l'ordre de 2 à 5 secondes. I1 doit être entendu que l'invention n'est nullement limitée à la forme de réalisation décrite et que bien des modifications peuvent être apportées à cette dernière sans sortir du cadre du présent brevet. REVENDICATIONS 1. Lame d'armure constituée de la lame proprement dite de part et d'autre de laquelle sont fixés des renforts connus en soi, caractérisée en ce que les renforts sont soudés sur la lame. 2. Lame d'armure suivant la revendication précédente 1, caractérisée en ce que la lame est en acier au nickel du type suivant : C - 0,75 % Mn - 0,65 à 0,7 % Si - 0,35 % S et P - 0,04 % Ni - 2 à 2,6 % 3. Lame d'armure suivant la revendication 1, caractérisée en ce que la lame est en acier au chrome du type suivant: C - 0,75 % Mn - 0,60 % Cr - o, 4 % Si - 0,30 % S et P - 0,04 % 4. Lame d'armure suivant l'une quelconque des revendications 1 à 3, caractérisée en ce que les renforts sont en acier étiré du type suivant C - 0,15 % Mn - 0,60 % Si - 0,35 % S et P - 0,05 % 5.Procédé de fabrication de lames d'armure suivant l'une quelconque des revendications 1 à 4, caractérisé en ce qu'il consiste à préchauffer la lame et les renforts susdits, à souder les renforts à la lame et à faire subir ensuite au moins un recuit à la lame et aux renforts au moins aux endroits où les soudures ont été effectuées. 6. Procédé suivant la revendication 5, caractérisé en ce que l'on fixe les renforts à la lame par une soudure par points. 7. Procédé suivant l'une ou l'autre des revendications 5 et 6, caractérisé en ce que l'on fait subir à la lame et aux renforts soudés deux recuits. 8. Procédé suivant la revendication 7, caractérisé en ce que les recuits s'effectuent à une température comprise entre 800 et 9000C. 9. Procédé suivant l'une ou l'autre des revendications 7 et 8, caractérisé en ce que les deux recuits sont effectués à un intervalle de l'ordre de 2 à 5 secondes. 10. Lame d'armure réalisée grâce au procédé suivant l'une quelconque des revendications 5 à 9.